(57)【要約】【課題】            酸基を有するアクリルエマルジョン、アクリルスチレンエマルジョン、ブタジエン系、イソプレン系、クロロプレン系等の合成ゴムラテックス等の合成樹脂エマルジョン中の酸基分布を精度良く、且つ、迅速に測定する方法を提供すること。【解決手段】        酸基含有合成樹脂エマルジョンに濃度既知の無機塩基溶液を所定量加え、ｐＨがアルカリ側に調整された被測定液を得た後、無機酸溶液を用いて前記被測定液を電位差滴定して、酸基含有合成樹脂中の酸基分布を算出することを特徴とする合成樹脂エマルジョン中の酸基分布を測定する方法。【選択図】          なし。【特許請求の範囲】
【請求項１】
酸基含有合成樹脂エマルジョンに濃度既知の無機塩基溶液を所定量加え、ｐＨがアルカリ側に調整された被測定液を得た後、無機酸溶液を用いて前記被測定液を電位差滴定して、酸基含有合成樹脂中の酸基分布を算出することを特徴とする合成樹脂エマルジョン中の酸基分布を測定する方法。
【請求項２】
前記被測定液の固形分が０．５〜６０重量％になるように調整した被測定液を用いる請求項１記載の合成樹脂エマルジョン中の酸基分布を測定する方法。
【請求項３】
更に、アミンを被測定液に添加して電位差滴定を行う請求項１または２記載の合成樹脂エマルジョン中の酸基分布を測定する方法。
【請求項４】
濃度既知の無機塩基の濃度が０．１〜２ｍｏｌ／ｌ、且つ無機酸の濃度が０．１〜２ｍｏｌ／ｌである請求項１、２または３記載のエマルジョン中の酸基分布を測定する方法。
【請求項５】
無機塩基が水酸化カリウムである請求項１記載のエマルジョン中の酸基分布を測定する方法。
【請求項６】
無機酸が硫酸である請求項１〜６にいずれか１項記載のエマルジョン中の酸基分布を測定する方法。
【請求項７】
被測定液のｐＨが１１〜１４である請求項１〜８のいずれか１項記載のエマルジョン中の酸基分布を測定する方法。
【発明の詳細な説明】
【技術分野】
【０００１】
本発明は、合成樹脂エマルジョンの特性を解析するのに重要な合成樹脂エマルジョン中の酸基分布の測定法に関する。
【背景技術】
【０００２】
従来、合成樹脂エマルジョン中の酸基分布を測定する方法として、全酸量を測定した後、水相の酸成分を半透膜にて分離測定したり、エマルジョンの粒子部分を分離測定したりする方法があるが、非常に煩雑な操作で、分析する前の前処理に長時間を必要とし、手分析で精度が低くなる等の問題を有する。
【０００３】
また、電導度滴定を用いたＪ．Ｈｅｎの方法（Ｊ．Ｃｏｌｌｏｉｄ  Ｉｎｔｅｒｆａｃｅ  Ｓｃｉ．，ｖｏｌ．４９，４２５−４３２，１９７４）があり、また、共重合体ラテックスの酸量を測定した例がある（例えば、特許文献１参照。）。ポリスチレンラテックスのような堅いエマルジョン粒子に対する測定に限定され、ジエン系を含むＳＢＲラテックスのような比較的柔らかいエマルジョン粒子に対しては、測定誤差が大きく、また再現性も悪く適切な方法ではない。さらに、被測定液内に滴定溶液が滴下されたとき、電導度滴定法は被測定溶液内の液態変化に鈍感で、電導度値が安定するのに時間がかかる。そのため、単位時間あたりの滴定数が限られ、一度の測定で得られるデータ数が少なく、測定精度が低下した。
【０００４】
【特許文献１】特開２００２−５３６０２号公報（実施例）
【発明の開示】
【発明が解決しようとする課題】
【０００５】
本発明の目的は、合成樹脂エマルジョン中の酸基分布を精度良く測定する方法を解決することである。
【課題を解決するための手段】
【０００６】
エマルジョン粒子の堅さによらず、合成樹脂エマルジョン中の酸基分布を精度良く測定するという課題を解決するため、鋭意検討の結果、以下の知見を得た。
１．電位差滴定は、電導度滴定と比較して、滴定による液態変化に対し敏感である。
２．そのため、電位差滴定法は滴定溶液の濃度を低くし、単位時間あたりの滴定回数を増やすことができ、測定精度を上げることができる。
【０００７】
前記２点の知見から、自動化された電位差滴定を用い、合成樹脂エマルジョンに濃度既知の無機塩基溶液を適当量加え、被測定液をつくり、濃度既知の無機酸溶液を用いて前記被測定液を逆滴定することで、前記課題の解決方法を見出した。
【０００８】
即ち、本発明は、酸基含有合成樹脂エマルジョンに濃度既知の無機塩基溶液を所定量加え、ｐＨがアルカリ側に調整された被測定液を得た後、無機酸溶液を用いて前記被測定液を電位差滴定して、酸基含有合成樹脂中の酸基分布を算出することを特徴とする合成樹脂エマルジョン中の酸基分布を測定する方法を提供する。
【発明の効果】
【０００９】
本発明により、自動化された電位差滴定装置を用い、濃度既知の無機塩基を適当量加え、合成樹脂エマルジョン中の酸基分布測定法を開発し、再現性、及び分析精度に優れた効果を得た。また、測定試料の合成樹脂エマルジョンに添加する濃度既知の無機塩基溶液量によって、エマルジョン粒子表面酸基量と水相酸基量の測定が可能となり、さらに、エマルジョン中の合成に用いた全酸基量の測定が可能となった。さらに、また、市販の自動化された電位差滴定装置を用いることで、測定試料の前処理は人手をようするものの、それ以後の滴定操作、終点の決定、データ処理、レポーティング等は自動化でき、簡単な操作で敏速、かつ精度良く測定できる合成樹脂エマルジョン中の酸基分布測定法を提供するものことができる。
【発明を実施するための最良の形態】
【００１０】
本発明において、測定対象となる試料合成樹脂エマルジョンとしては、酸基を有するアクリルエマルジョン、アクリルスチレンエマルジョン、ブタジエン系、イソプレン系、クロロプレン系等の合成ゴムラテックス、酢酸ビニルエマルジョン、酢酸ビニルアクリルエマルジョン、エチレン−酢酸ビニルエマルジョン、塩化ビニル樹脂エマルジョン、塩化ビニリデン樹脂エマルジョン等の乳化重合型のエマルジョン、ウレタン樹脂エマルジョン、エポキシ樹脂エマルジョン、フェノキシ樹脂エマルジョン、フェノール樹脂エマルジョン、アルキッド樹脂エマルジョン、ポリエステル樹脂エマルジョン、フッ素樹脂エマルジョン、ポリオレフィン樹脂エマルジョン等、或いはこれらの共重合樹脂エマルジョン、ハイブリッド樹脂エマルジョン、変性樹脂エマルジョン等がある。
【００１１】
また本発明において、測定対象となる酸基としては、カルボキシル基、スルホン酸基、サルフェート基、リン酸基等がある。
【００１２】
前記の試料の採取量は、試料が含有する酸基の濃度によるところが大であるが、被測定液として試料が固形分として０．５％から６０％が好ましく、特に、３％から１０％が好ましい。具体的には、固形分３〜１０ｇの試料と水性媒体３０〜３００ｇが好ましい。
【００１３】
滴定は、電位差自動滴定装置を用いて行うのが好ましい。
【００１４】
データ処理は、得られた滴定データをＸＹ座標のＸ軸に酸滴下量ｍｌ、Ｙ軸にｐＨをとってＸＹ座標を作成し、図１とすると３つの変曲点、Ｘ座標の小さい方から順にＰ１、Ｐ２、Ｐ３および滴定開始点Ｐ０、滴定終了点Ｐ４を有する滴定曲線が得られる。この４つの変曲点から解析することもできるが、変曲点が不明確なことが多いので、Ｘ軸に滴下量ｍｌ、Ｙ軸に△Ｅ／ｍｌをとってＸＹ座標を作成し、滴定の微分曲線図２を得る。
【００１５】
図２には図１と同様に、しかも明確な３つの変曲点Ｐ１、Ｐ２およびＰ３が得られる。Ｘ座標がＰ０〜Ｐ１まで、Ｐ１からＰ２まで、Ｐ２からＰ３までおよびＰ３〜Ｐ４までの４区分し、変曲点Ｐ１、Ｐ２およびＰ３の値を自動印字される数字を読み、Ｘ座標即ち滴下量（Ａ１、Ａ２、Ａ３、Ａ４）を図１に転記する。
【００１６】
そこで、Ａ１はエマルジョン中の酸基の中和に寄与していない無機塩基を滴定するに要する滴定量である。（Ａ２−Ａ１）はエマルジョン粒子表面酸基を中和するに使われている中和剤塩基を滴定するに要する滴定量である。（Ａ３−Ａ２）はエマルジョン中の強い酸即ち水相中の酸を中和するに使われている中和剤塩基を滴定するに要する滴定量である。（Ａ３−Ａ１）はエマルジョン粒子表面酸基量と水相酸基量を合わせた滴定量である。つまり、Ｐ１〜Ｐ２はエマルジョン粒子表面酸基量、Ｐ２〜Ｐ３はエマルジョン内水相酸基量、Ｐ１〜Ｐ３はエマルジョン酸基量（エマルジョン粒子表面酸基量と水相酸基量の合計値）を示す。また、滴定に用いた酸の濃度を基にｍｅｑ／ｇに換算し、酸基量とする。
前記の測定試料に添加する濃度既知の無機塩基添加量によって、測定される酸基量が異なる。これは、無機塩基溶液を添加し、エマルジョン粒子表面酸基と水相酸基が中和されたあと、過剰の無機塩基によってエマルジョン粒子内部酸基をも中和され、エマルジョン粒子表面に酸基が引き出されることにより、エマルジョン粒子表面酸基として測定されるからである。
【００１７】
そこで、エマルジョン粒子内部酸基が測定されない条件を探索するため、濃度既知の無機塩基添加量を変化させたところ、次のようなｐＨ―エマルジョン酸基量の関係のグラフが得られる。このグラフによると、ｐＨ１１から１１．６の間で、ｐＨの変化に対するエマルジョン酸基量の変化率が小さく、エマルジョン粒子内部酸基が測定されない条件である。一般的に、エマルジョン粒子内部酸基が測定されない条件とは、ｐＨ―エマルジョン内酸基量のグラフから、ｐＨが０．１上昇したときの酸基量の変化率が０．０２の場合とし、さらに変化率が０．０１以内のときが好ましい。この条件において、エマルジョン粒子表面酸基量と水相酸基量の測定が可能となる。
【００１８】
さらに、大過剰の無機塩基を添加したとき、エマルジョン粒子内部の酸基がエマルジョン粒子表面に引き出され、エマルジョン中の全酸基量を測定することが出来る。大過剰の無機塩基量とは合成時に用いた酸基量の１当量以上が好ましく、さら２０倍当量が好ましい。
【００１９】
ビーカー等の滴定容器に上記試料を精秤採取後、水性媒体にて希釈する。ビーカー等の測定容器はイオン性の物質が溶出しないプラスチック等、例えばポリエチレン製の容器が好ましい。
【００２０】
等量点が不明確な場合は被測定試料にアミンを添加することで、等量点が明確になり、測定精度を上げることができ、アミンとしては、アンモニア、エタノールアミン、トリエチルアミンが好ましい。
【００２１】
添加する無機塩基としては、水酸化カリウム、または水酸化ナトリウムが好ましいが、とくに水酸化カリウムが好ましい。
【００２２】
滴定に使用する無機酸としては、塩酸または硫酸が好ましいが、とくに硫酸が好ましい。
【００２３】
加える無機塩基の濃度は０．１〜２モル／リットル（以下、mol/lと記す。）が好ましいが、特に０．５〜１mol／ｌが好ましい。滴定に使用する無機酸の濃度は０．１〜２mol/lが好ましい。次に実施例によって、本発明を具体的に説明する。なお、実施例中の「部」、「％」はそれぞれ重量部、重量％を示す。
【実施例】
【００２４】
測定方法を以下に示す。
【００２５】
被検サンプルの固形分３ｇをポリスポイトにて３００ｍｌのポリエチレン製ビーカーに秤量して、秤量値を小数点第４位（０．０００１ｇレンジ）まで正確に記録する。次いで、そのポリエチレン製ビーカー内にイオン交換水を１００ｇになるまで注入する。さらに、撹拌子を入れて、マグネチックスターラーにセットし撹拌する。そして、電極と温度保証電極を浸す。滴定ノズルの先は液面より高く、滴定試薬が電極にかからないように電極から２センチ位離す。表５に示したメソッドファイルを指定する。試薬１mol／ｌ水酸化カリウム水溶液を適当量ピペットで正確に注入する。１０分間撹拌後、パソコンより電位差自動滴定装置に滴定開始を指示する。測定終了後、得られた滴定曲線に自動印字された当量点の滴定量からｍｅｑ／ｇを算出する。
【００２６】
合成例１
撹拌装置を備えた耐圧重合容器に、水９０部、ニューコール２７１Ａ〔アルキルジフェニルエーテルジスルホン酸ナトリウム、日本乳化剤（株）製〕０．７部、エチレンジアミン四酢酸ナトリウム０．１５部、ブタジエン２９部、スチレン６８部、アクリル酸３部、ｔ−ドデシルメルカプタン０．５部を仕込み、撹拌を開始し、反応温度を６０℃に昇温し、重合容器内温度が６０℃に達したとき、過硫酸アンモニウム０．１５部を添加して反応を開始させた。１時間後、反応温度５８℃に変更し３時間反応させ、その後７５℃で２時間反応させた。（２時間過硫酸アンモニウム０．２部を添加して、８０℃に昇温し、さらに７時間反応させ、冷却を行なって重合率９９．３％のＳＢＲラテックス（３）を得た。
【００２７】
合成例２
アクリル酸３部をアクリル酸１部とした以外は、合成例１と同様にしてＳＢＲラテックス（１）を得た。
【００２８】
合成例３
アクリル酸３部をアクリル酸２部とした以外は、合成例１と同様にしてＳＢＲラテックス（２）を得た。
【００２９】
合成例４
アクリル酸３部をアクリル酸４部とした以外は、合成例１と同様にしてＳＢＲラテックス（４）を得た。
【００３０】
合成例３
アクリル酸３部をアクリル酸５部とした以外は、合成例１と同様にしてＳＢＲラテックス（５）を得た。
【００３１】
実施例１
前記ＳＢＲラテックス（３）についてし、電位差滴定法で測定を行った。１mol／ｌ−水酸化カリウム水溶液の添加量を変化させ、測定直前のｐＨを横軸に、測定された酸基量の合計値を縦軸にとり、図５を得た。このグラフから明らかなようにｐＨが１１．５以下であるとき、測定される酸基量が一定になる。これは、前記で述べたように、エマルジョン粒子内部酸基が中和されない条件である。
【００３２】
【表１】
2007003454.tif 000002
【００３３】
次いで、１mol／ｌ−水酸化カリウム水溶液を添加してｐＨ１１．３に調整したＳＢＲラテックス（３）を本発明の電位差滴定を用いた酸基分布測定法を用い測定を行った。得られた結果を表１に示す。同時に、同じ方法で測定を繰り返して、測定時のばらつきを調べた。得られた結果を表２−１に示す。
【００３４】
【表２】
2007003454.tif 000003
【００３５】
次いで、エマルジョン中の全酸基量を測定するため、１mol／ｌ―水酸化カリウム水溶液を過剰に添加した。横軸に添加した１mol／ｌ−水酸化カリウム水溶液量、測定された酸基の合計値を縦軸にとり関係を図６に示した。図６の各測定点の測定値を表４に示す。図６と表４より、１mol／ｌ―水酸化カリウム水溶液の添加量が４ｍｌを超えた部分で酸基量が一定値を示すことがわかった。この一定値は、ＳＢＲラテックスの理論酸基量（計算値）０．４０９ｍｅｑ／ｇとほぼ一致し、精度良く測定することがわかった。前記ＳＢＲラテックスの理論酸基量は０．４０９ｍｅｑ／ｇであり、測定値と理論値が一致し、精度良く測定することができた。
【００３６】
【表３】
2007003454.tif 000004
【００３７】
さらに、合成例２〜５で得たＳＢＲラテックス（１）、ＳＢＲラテックス（２）、ＳＢＲラテックス（４）、ＳＢＲラテックス（５）について、合成時に用いた酸基量の１当量以上が好ましく、さら２０倍当量の無機塩基量を添加し、測定した。表５に得られた結果を示す。
【００３８】
【表４】
2007003454.tif 000005
【００３９】
また、本発明の電位差滴定を用いる酸基測定方法で、アミンを添加することによって等量点が明確になり測定精度が向上する。ＳＢＲラテックス（３）に、アンモニアを添加し、電位差滴定を行った。前記に示したＰ１〜Ｐ３のエマルジョン酸基量の測定値は０．５０１ｍｅｑ／ｇで、添加したアンモニア量０．１０ｍｅｑ／ｇを差し引き換算すると、０．４０１ｍｅｑ／ｇとなり、計算値とほぼ一致し、さらに精度よく測定できることがわかった。そのアンモニア添加前後のｐＨの微分曲線を図７、８に示すが、アンモニア添加後の方が、それぞれのピークが明確であることが判る。
【００４０】
比較例１
実施例１において、電位差滴定法を用いる代わりに、特開２００２−５３６０２号公報に記載された電導度滴定を用いる以外実施例１と同様の方法で前記ＳＢＲラテックスの酸基を測定した。結果を表１と表６に示す。
【００４１】
【表５】
2007003454.tif 000006
【００４２】
表１より、ＳＢＲラテックスのｐＨが１１．５以下であるとき、測定される酸基量は、電位差滴定法と同じ結果が得られる。
【００４３】
表２と表６の測定値の標準偏差から、比較例１の電導度滴定法は、本発明の電位差滴定法に比べ、ばらつきが大きいことが判った。
【図面の簡単な説明】
【００４４】
【図１】Ｘ軸に酸滴下量ｍｌ、Ｙ軸にｐＨをとって電位差滴定を行った際のｐＨ曲線である。
【図２】図１のｐＨ曲線の微分曲線である。
【図３】実施例１におけるｐＨ―エマルジョン酸基量（ｍｅｑ／ｇ）の関係である。
【図４】実施例１における水酸化カリウム添加量とエマルジョン酸基量の関係である。
【図５】実施例１におけるｐＨ―酸基量（ｍｅｑ／ｇ）のである。
【図６】実施例１におけるｐＨ―酸基量（ｍｅｑ／ｇ）の関係である。
【図７】実施例１における微分曲線（アミン添加前測定）である。
【図８】実施例１における微分曲線（アミン添加後測定）である。
【図１】
2007003454.tif 000007
【図２】
2007003454.tif 000008
【図３】
2007003454.tif 000009
【図４】
2007003454.tif 000010
【図５】
2007003454.tif 000011
【図６】
2007003454.tif 000012
【図７】
2007003454.tif 000013
【図８】
2007003454.tif 000014